(57)【要約】【課題】感度、現像性及びタック性等の基本特性を損なうことなく、柔軟性を有しつつ、基板のスプリングバック性も低減できる硬化塗膜を形成できる感光性樹脂組成物を提供することにある。【解決手段】（Ａ）カルボキシル基含有感光性樹脂、（Ｂ）ウレタン（メタ）アクリレート、（Ｃ）球状シリカ、（Ｄ）エポキシ化合物、（Ｅ）光重合開始剤を含むことを特徴とする感光性樹脂組成物。【選択図】なし【特許請求の範囲】
【請求項１】
（Ａ）カルボキシル基含有感光性樹脂、（Ｂ）ウレタン（メタ）アクリレート、（Ｃ）球状シリカ、（Ｄ）エポキシ化合物、（Ｅ）光重合開始剤を含むことを特徴とする感光性樹脂組成物。
【請求項２】
前記（Ａ）カルボキシル基含有感光性樹脂が、（Ａ−１）酸変性ウレタン化エポキシ（メタ）アクリレート樹脂であるカルボキシル基含有感光性樹脂と、（Ａ−２）前記（Ａ−１）樹脂以外のカルボキシル基含有感光性樹脂を含むことを特徴とする請求項１に記載の感光性樹脂組成物。
【請求項３】
前記（Ａ）カルボキシル基含有感光性樹脂１００質量部に対して、前記（Ｂ）ウレタン（メタ）アクリレートが２０〜５０質量部含まれることを特徴とする請求項１または２に記載の感光性樹脂組成物。
【請求項４】
前記（Ｂ）ウレタン（メタ）アクリレートが、（Ｂ−１）１分子中に１つ以上の脂肪族ウレタン構造と１分子中に２〜４つの（メタ）アクリロイル基とを有するウレタン（メタ）アクリレートを含むことを特徴とする請求項１乃至３のいずれか１項に記載の感光性樹脂組成物。
【請求項５】
前記（Ｂ）ウレタン（メタ）アクリレートが、（Ｂ−２）１分子中に１つ以上の脂肪族ウレタン基と１分子中に５〜７つの（メタ）アクリロイル基とを有するウレタン（メタ）アクリレートを含むことを特徴とする請求項１乃至４のいずれか１項に記載の感光性樹脂組成物。
【請求項６】
前記（Ｂ−２）ウレタン（メタ）アクリレート１．０質量部に対して、前記（Ｂ−１）ウレタン（メタ）アクリレートが０．５０〜２．０質量部の割合で含まれることを特徴とする請求項５に記載の感光性樹脂組成物。
【請求項７】
前記（Ａ）カルボキシル基含有感光性樹脂１００質量部に対して、前記（Ｃ）球状シリカが２５〜５０質量部含まれることを特徴とする請求項１乃至６のいずれか１項に記載の感光性樹脂組成物。
【請求項８】
請求項１〜７のいずれか１項に記載の感光性樹脂組成物を光硬化して得られた皮膜を有するフレキシブル配線板。
【発明の詳細な説明】
【技術分野】
【０００１】
本発明は、感光性樹脂組成物、特に回路基板の絶縁被膜として有用な感光性樹脂組成物及び感光性樹脂組成物を光硬化して得られた皮膜を有するフレキシブル配線板に関する。
【背景技術】
【０００２】
フレキシブル配線板に用いられる絶縁被覆（例えば、ソルダ−レジスト）の材料としては、絶縁被覆を形成する紫外線硬化型・熱硬化型の樹脂組成物をスクリーン印刷等の印刷法により塗布することが行われている。
【０００３】
紫外線硬化型・熱硬化型の樹脂組成物をフレキシブル配線板の絶縁被覆に使用するには、その硬化塗膜は、自由に折り曲げることのできる特性、つまり、柔軟性に優れていることが必要である。
【０００４】
そこで、特許文献１では、柔軟性に優れる硬化塗膜を提供するために、（Ａ）１分子中に２個以上の不飽和二重結合と１個以上のカルボキシル基を有する感光性プレポリマー、（Ｂ）光重合開始剤、（Ｃ）希釈剤、（Ｄ）エポキシ化合物、（Ｅ）１分子中に１個以上の内部エポキシド基を有するポリブタジエン、及び（Ｆ）ポリウレタン微粒子を含有する組成物が提案されている。
【０００５】
一方、フレキシブル配線板用の基板も柔軟性に優れていることが要求されており、自由に折り曲げ可能な基板の材料として、主にポリイミド等の熱可塑性樹脂が使用されている。しかしながら、ポリイミド基板は、柔軟性に優れるものの折り曲げた状態での形状が維持されにくいという特性がある。よって、ポリイミド基板を折り曲げたときに、大きなスプリングバックを起こすので、フレキシブル配線板を折り曲げて電子機器に装入する際に、作業効率に劣り、また、電子機器への収納性が不十分という問題があった。
【０００６】
そこで、近年、硬化塗膜の柔軟性だけではなく、フレキシブル配線板用の基板のスプリングバックを抑制できる絶縁被覆用の樹脂組成物が求められている。
【先行技術文献】
【特許文献】
【０００７】
【特許文献１】特開２００２−２９３８８２
【発明の概要】
【発明が解決しようとする課題】
【０００８】
上記事情に鑑み、本発明の目的は、感度、現像性及びタック性等の基本特性を損なうことなく、柔軟性を有しつつ、基板のスプリングバック性も低減できる硬化塗膜を形成できる感光性樹脂組成物を提供することにある。
【課題を解決するための手段】
【０００９】
本発明の目的は、弾性を有する成分を配合して硬化塗膜の弾性を適度に高める、つまり、応力に対して歪みの小さい特性を有する硬化塗膜を形成させることで、基板のスプリングバック性を低減した。
【００１０】
本発明の態様は、（Ａ）カルボキシル基含有感光性樹脂、（Ｂ）ウレタン（メタ）アクリレート、（Ｃ）球状シリカ、（Ｄ）エポキシ化合物、（Ｅ）光重合開始剤を含むことを特徴とする感光性樹脂組成物である。
【００１１】
本発明の態様は、前記（Ａ）カルボキシル基含有感光性樹脂が、（Ａ−１）酸変性ウレタン化エポキシ（メタ）アクリレート樹脂であるカルボキシル基含有感光性樹脂と、（Ａ−２）前記（Ａ−１）樹脂以外のカルボキシル基含有感光性樹脂を含むことを特徴とする感光性樹脂組成物である。
【００１２】
本発明の態様は、前記（Ａ）カルボキシル基含有感光性樹脂１００質量部に対して、前記（Ｂ）ウレタン（メタ）アクリレートが２０〜５０質量部含まれることを特徴とする感光性樹脂組成物である。
【００１３】
本発明の態様は、前記（Ｂ）ウレタン（メタ）アクリレートが、（Ｂ−１）１分子中に１つ以上の脂肪族ウレタン構造と１分子中に２〜４つの（メタ）アクリロイル基とを有するウレタン（メタ）アクリレートを含むことを特徴とする感光性樹脂組成物である。
【００１４】
本発明の態様は、前記（Ｂ）ウレタン（メタ）アクリレートが、（Ｂ−２）１分子中に１つ以上の脂肪族ウレタン基と１分子中に５〜７つの（メタ）アクリロイル基とを有するウレタン（メタ）アクリレートを含むことを特徴とする感光性樹脂組成物である。
【００１５】
本発明の態様は、前記（Ｂ−２）ウレタン（メタ）アクリレート１．０質量部に対して、前記（Ｂ−１）ウレタン（メタ）アクリレートが０．５０〜２．０質量部の割合で含まれることを特徴とする感光性樹脂組成物である。
【００１６】
本発明の態様は、前記（Ａ）カルボキシル基含有感光性樹脂１００質量部に対して、前記（Ｃ）球状シリカが２５〜５０質量部含まれることを特徴とする感光性樹脂組成物である。
【００１７】
本発明の態様は、前記感光性樹脂組成物を光硬化して得られた皮膜を有するフレキシブル配線板である。
【発明の効果】
【００１８】
本発明の態様によれば、（Ａ）カルボキシル基含有感光性樹脂に、適度な弾性を有する成分である（Ｂ）ウレタン（メタ）アクリレートと（Ｃ）球状シリカとが含まれることで、感度、現像性及びタック性等の基本特性を損なうことなく、柔軟性を有しつつ、基板のスプリングバック性も低減できる硬化塗膜を得ることができる。
【００１９】
本発明の態様によれば、（Ａ）カルボキシル基含有感光性樹脂が、（Ａ−１）酸変性ウレタン化エポキシ（メタ）アクリレート樹脂であるカルボキシル基含有感光性樹脂を含むことにより、より確実に、柔軟性を有し、基板のスプリングバック性を低減できる硬化塗膜を得ることができる。
【００２０】
本発明の態様によれば、（Ａ）カルボキシル基含有感光性樹脂１００質量部に対して、（Ｂ）ウレタン（メタ）アクリレートが２０〜５０質量部含まれることにより、より良好な柔軟性を有する硬化塗膜を得ることができる。
【００２１】
本発明の態様によれば、（Ｂ）ウレタン（メタ）アクリレートが、（Ｂ−１）１分子中に１つ以上の脂肪族ウレタン構造と１分子中に２〜４つの（メタ）アクリロイル基とを有するウレタン（メタ）アクリレートを含むことにより、より確実に、硬化塗膜の柔軟性を向上させることができる。
【００２２】
本発明の態様によれば、（Ｂ）ウレタン（メタ）アクリレートが、（Ｂ−２）１分子中に１つ以上の脂肪族ウレタン基と１分子中に５〜７つの（メタ）アクリロイル基とを有するウレタン（メタ）アクリレートを含むことにより、より確実に、硬化塗膜の柔軟性を向上させることができる。また、（Ｂ−１）のウレタン（メタ）アクリレートと（Ｂ−２）のウレタン（メタ）アクリレートとを併用することにより、柔軟性と、基板のスプリングバック性を低減できる特性（以下、「スプリングバック性」ということがある。）とがバランスよく向上した硬化塗膜を得ることができ、また、より少量の（Ｂ）ウレタン（メタ）アクリレートにて、柔軟性を向上させることができる。
【００２３】
本発明の態様によれば、（Ｂ−２）のウレタン（メタ）アクリレート１．０質量部に対して、（Ｂ−１）のウレタン（メタ）アクリレートが０．５０〜２．０質量部の割合で含まれることにより、柔軟性とスプリングバック性ともに、より優れた硬化塗膜を得ることができる。
【００２４】
本発明の態様によれば、（Ａ）カルボキシル基含有感光性樹脂１００質量部に対して、（Ｃ）球状シリカが２５〜５０質量部含まれることにより、より優れたスプリングバック性を有する硬化塗膜を得ることができる。
【００２５】
本発明の態様によれば、上記感光性樹脂組成物を光硬化して得られた皮膜で被覆されることにより、柔軟性を有しつつ、基板のスプリングバック性も低減できる絶縁被膜を備えたフレキシブル配線板を得ることができる。
【発明を実施するための形態】
【００２６】
次に、本発明の感光性樹脂組成物について、以下に説明する。本発明の感光性樹脂組成物は、（Ａ）カルボキシル基含有感光性樹脂、（Ｂ）ウレタン（メタ）アクリレート、（Ｃ）球状シリカ、（Ｄ）エポキシ化合物及び（Ｅ）光重合開始剤を含むものであって、上記成分は以下の通りである。
【００２７】
（Ａ）カルボキシル基含有感光性樹脂
カルボキシル基含有感光性樹脂は、特に限定されず、例えば、感光性の不飽和二重結合を１個以上有する樹脂が挙げられる。カルボキシル基含有感光性樹脂として、例えば、１分子中にエポキシ基を２個以上有する多官能エポキシ樹脂のエポキシ基の少なくとも一部に、アクリル酸やメタクリル酸（以下、「（メタ）アクリル酸」ということがある。）等のラジカル重合性不飽和モノカルボン酸を反応させて、エポキシ（メタ）アクリレート等のラジカル重合性不飽和モノカルボン酸化エポキシ樹脂を得て、生成した水酸基に多塩基酸又はその無水物を反応させて得られる、多塩基酸変性エポキシ（メタ）アクリレート等の多塩基酸変性ラジカル重合性不飽和モノカルボン酸化エポキシ樹脂を挙げることができる。
【００２８】
前記多官能性エポキシ樹脂は、２官能以上のエポキシ樹脂であればいずれでも使用可能である。多官能性エポキシ樹脂のエポキシ当量は特に限定されないが、１０００以下が好ましく、１００〜５００が特に好ましい。多官能性エポキシ樹脂には、例えば、ビフェニル型エポキシ樹脂、ナフタレン型エポキシ樹脂、ジシクロペンタジエン型エポキシ樹脂、シリコーン変性エポキシ樹脂等のゴム変性エポキシ樹脂、ε−カプロラクトン変性エポキシ樹脂、ビスフェノールＡ型、ビスフェノールＦ型、ビスフェノールＡＤ型等のフェノールノボラック型エポキシ樹脂、о−クレゾールノボラック型等のクレゾールノボラック型エポキシ樹脂、ビスフェノールＡノボラック型エポキシ樹脂、環状脂肪族多官能エポキシ樹脂、グリシジルエステル型多官能エポキシ樹脂、グリシジルアミン型多官能エポキシ樹脂、複素環式多官能エポキシ樹脂、ビスフェノール変性ノボラック型エポキシ樹脂、多官能変性ノボラック型エポキシ樹脂、フェノール類とフェノール性水酸基を有する芳香族アルデヒドとの縮合物型エポキシ樹脂等を挙げることができる。また、これらの樹脂にＢｒ、Ｃｌ等のハロゲン原子を導入したものも使用可能である。これらのエポキシ樹脂は単独で使用してもよく、また２種以上を混合して使用してもよい。
【００２９】
ラジカル重合性不飽和モノカルボン酸は、特に限定されず、例えば、アクリル酸、メタクリル酸、クロトン酸、桂皮酸などを挙げることができ、アクリル酸、メタクリル酸が好ましい。これらのラジカル重合性不飽和モノカルボン酸は単独で使用してもよく、また２種以上を混合して使用してもよい。
【００３０】
エポキシ樹脂とラジカル重合性不飽和モノカルボン酸との反応方法に特に限定されず、例えば、エポキシ樹脂とラジカル重合性不飽和モノカルボン酸とを適当な希釈剤中で加熱することにより反応させることができる。
【００３１】
多塩基酸又は多塩基酸無水物は、前記エポキシ樹脂とラジカル重合性不飽和モノカルボン酸との反応により生成した水酸基に反応し、樹脂に遊離のカルボキシル基を導入するためのものである。多塩基酸又はその無水物は特に限定されず、飽和、不飽和のいずれも使用可能である。多塩基酸には、例えば、コハク酸、マレイン酸、アジピン酸、クエン酸、フタル酸、テトラヒドロフタル酸、３−メチルテトラヒドロフタル酸、４−メチルテトラヒドロフタル酸、３−エチルテトラヒドロフタル酸、４−エチルテトラヒドロフタル酸、ヘキサヒドロフタル酸、３−メチルヘキサヒドロフタル酸、４−メチルヘキサヒドロフタル酸、３−エチルヘキサヒドロフタル酸、４−エチルヘキサヒドロフタル酸、メチルテトラヒドロフタル酸、メチルヘキサヒドロフタル酸、エンドメチレンテトラヒドロフタル酸、メチルエンドメチレンテトラヒドロフタル酸、トリメリット酸、ピロメリット酸及びジグリコール酸等が挙げられ、多塩基酸無水物としてはこれらの無水物が挙げられる。これらの化合物は単独で使用してもよく、２種以上混合して使用してもよい。
【００３２】
本発明においては、上記した多塩基酸変性不飽和モノカルボン酸化エポキシ樹脂もカルボキシル基含有感光性樹脂として使用できるが、必要に応じて、上記した多塩基酸変性不飽和モノカルボン酸化エポキシ樹脂のカルボキシル基に、１つ以上のラジカル重合性不飽和基とエポキシ基とを有するグリシジル化合物を反応させることにより、ラジカル重合性不飽和基を更に導入し、感光性をより向上させたカルボキシル基含有感光性樹脂としてもよい。
【００３３】
この感光性をより向上させたカルボキシル基含有感光性樹脂は、前記グリシジル化合物の反応によって、ラジカル重合性不飽和基が、多塩基酸変性不飽和モノカルボン酸化エポキシ樹脂骨格の側鎖に結合するため、光重合反応性が高く、優れた感光特性を有することができる。１つ以上のラジカル重合性不飽和基とエポキシ基とを有する化合物としては、例えば、グリシジルアクリレート、グリシジルメタクリレート、アリルグリシジルエーテル、ペンタエリスリトールトリアクリレートモノグリシジルエーテル等が挙げられる。なお、グリシジル基は１分子中に複数有していてもよい。上記した１つ以上のラジカル重合性不飽和基とエポキシ基とを有する化合物は、単独で使用してもよく、２種以上を混合して使用してもよい。
【００３４】
また、（Ａ）カルボキシル基含有感光性樹脂として、（Ａ−１）酸変性ウレタン化エポキシ（メタ）アクリレート樹脂を使用してもよい。また、（Ａ）カルボキシル基含有感光性樹脂は、（Ａ−１）酸変性ウレタン化エポキシ（メタ）アクリレート樹脂と、（Ａ−２）前記（Ａ−１）酸変性ウレタン化エポキシ（メタ）アクリレート樹脂以外のカルボキシル基含有感光性樹脂（例えば、上記した多塩基酸変性不飽和モノカルボン酸化エポキシ樹脂や、上記した多塩基酸変性不飽和モノカルボン酸化エポキシ樹脂のカルボキシル基にグリシジル化合物を反応させることにより、ラジカル重合性不飽和基を更に導入し、感光性をより向上させたカルボキシル基含有感光性樹脂）と、を混合した樹脂でもよい。酸変性ウレタン化エポキシ（メタ）アクリレート樹脂は、柔軟性を有しつつ、基板のスプリングバック性も低減できる硬化塗膜を得ることに、より寄与することができる。
【００３５】
（Ａ−１）酸変性ウレタン化エポキシ（メタ）アクリレート樹脂は、まず、上記のようにしてエポキシ（メタ）アクリレートを得、生成した水酸基に、上記した多塩基酸又はその無水物と１分子中に２つ以上のイソシアネート基を有する化合物とを反応させることで得られる。
【００３６】
１分子中に２つ以上のイソシアネート基を有する化合物としては、特に限定されないが、例えば、ヘキサメチレンジイソシアネアート（ＨＤＩ）、イソホロンジイソシアネート（ＩＰＤＩ）、メチレンジイソシアネート（ＭＤＩ）、メチレンビスシクロヘキシルイソシアネート、トリメチルヘキサメチルジイソシアネート、ヘキサンジイソシアネート、ヘキサメチルアミンジイソシアネート、メチレンビスシクロヘキシルイソシアネート、トルエンジイソシアネート、１，２−ジフェニルエタンジイソシアネート、１，３−ジフェニルプロパンジイソシアネート、ジフェニルメタンジイソシアネート、ジシクロヘキシルメチルジイソシアネートなどのジイソシアネートが挙げられる。これらの化合物は単独で使用してもよく、２種以上混合して使用してもよい。
【００３７】
本発明においては、上記した酸変性ウレタン化エポキシ（メタ）アクリレート樹脂もカルボキシル基含有感光性樹脂として使用できるが、必要に応じて、上記した酸変性ウレタン化エポキシ（メタ）アクリレート樹脂のカルボキシル基に、上記した１つ以上のラジカル重合性不飽和基とエポキシ基とを有するグリシジル化合物を反応させることにより、ラジカル重合性不飽和基を更に導入し、感光性をより向上させたカルボキシル基含有感光性樹脂としてもよい。
【００３８】
（Ａ−１）酸変性ウレタン化エポキシ（メタ）アクリレート樹脂と（Ａ−２）前記（Ａ−１）酸変性ウレタン化エポキシ（メタ）アクリレート樹脂以外のカルボキシル基含有感光性樹脂とを併用する場合、その配合割合は、特に限定されないが、（Ａ−１）樹脂１．０質量部に対して、（Ａ−２）樹脂は、硬化塗膜の柔軟性の点から、０．２〜２．０質量部が好ましく、０．５〜１．０質量部が特に好ましい。
【００３９】
カルボキシル基含有感光性樹脂の酸価は、特に限定されないが、その下限値は、確実なアルカリ現像の点から３０ｍｇKOH／ｇが好ましく、４０ｍｇKOH／ｇが特に好ましい。一方、酸価の上限値は、アルカリ現像液による露光部の溶解防止の点から２００ｍｇKOH／ｇが好ましく、硬化物の耐湿性と電気特性の劣化防止の点から１５０ｍｇKOH／ｇが特に好ましい。
【００４０】
また、カルボキシル基含有感光性樹脂の重量平均分子量は、特に限定されないが、その下限値は、硬化物の強靭性及び指触乾燥性の点から３０００が好ましく、５０００が特に好ましい。一方、重量平均分子量の上限値は、円滑なアルカリ現像性の点から２０００００が好ましく、５００００が特に好ましい。
【００４１】
カルボキシル基含有感光性樹脂として市販されているものには、例えば、ＺＡＲ−２０００、ＺＦＲ−１１２２、ＦＬＸ−２０８９（以上、日本化薬（株）製）、サイクロマーP（ＡＣＡ）Z−２５０（ダイセル化学工業（株）製）、リポキシ ＳＰ−４６２１（昭和高分子（株）製）等を挙げることができる。これらの樹脂は、単独で使用してもよく、２種以上を混合して使用してもよい。
【００４２】
（Ｂ）ウレタン（メタ）アクリレート
ウレタン（メタ）アクリレートは、後述する球状シリカとともに配合されることで、柔軟性を有しつつ、基板のスプリングバック性も低減できる硬化塗膜を得ることに寄与する。ウレタン（メタ）アクリレートは、ウレタンにラジカル重合性不飽和モノカルボン酸である（メタ）アクリル酸を反応させて得られるウレタン（メタ）アクリレートであればよく、特定の化合物に限定されない。ウレタンは、１分子中に２つ以上のイソシアネート基を有する化合物と１分子中に２つ以上のヒドロキシル基を有するポリオール化合物を反応させて得られるものである。
【００４３】
１分子中に２つ以上のイソシアネート基を有する化合物としては、特に限定されないが、例えば、ヘキサメチレンジイソシアネアート（ＨＤＩ）、イソホロンジイソシアネート（ＩＰＤＩ）、メチレンジイソシアネート（ＭＤＩ）、メチレンビスシクロヘキシルイソシアネート、トリメチルヘキサメチルジイソシアネート、ヘキサンジイソシアネート、ヘキサメチルアミンジイソシアネート、メチレンビスシクロヘキシルイソシアネート、トルエンジイソシアネート、１，２−ジフェニルエタンジイソシアネート、１，３−ジフェニルプロパンジイソシアネート、ジフェニルメタンジイソシアネート、ジシクロヘキシルメチルジイソシアネートなどのジイソシアネートが挙げられる。これらの化合物は単独で使用してもよく、２種以上混合して使用してもよい。
【００４４】
１分子中に２つ以上のヒドロキシル基を有するポリオール化合物は、特に限定されないが、例えば、エチレングリコール、プロピレングリコール、トリメチレングリコール、１，４−ブチレングリコール、１，３−ブチレングリコール、１，２−ブチレングリコール、１，５−ペンタンジオール、３−メチル−１，５−ペンタンジオール、２，２−ジメチル−１，３−プロパンジオール、ネオペンチルグリコール、１，６−ヘキサンジオール、２，２−ジエチル−１，３−プロパンジオール、３，３−ジメチロールヘプタン、２−エチル−２−ブチル−１，３−プロパンジオール、１，１２−ドデカンジオール、１，１８−オクタデカンジオールなどのＣ2−Ｃ22アルカンジオールや、２−ブテン−１，４−ジオール、２，６−ジメチル−１−オクテン−３，８−ジオールなどのアルケンジオール等の脂肪族ジオール；１，４−シクロヘキサンジオール、１，４−シクロヘキサンジメタノール等の脂環族ジオール；グリセリン、２−メチル−２−ヒドロキシメチル−１，３−プロパンジオール、２，４−ジヒドロキシ−３−ヒドロキシメチルペンタン、１，２，６−ヘキサントリオール、トリメチロールエタン、トリメチロールプロパン、２−メチル−２−ヒドロキシメチル−１，３−プロパンジオール、２，４−ジヒドロキシ−３−（ヒドロキシメチル）ペンタン、２，２−ビス（ヒドロキシメチル）−３−ブタノール等の脂肪族トリオール；テトラメチロールメタン、ペンタエリスリトール、ジペンタエリスリトール、キシリトール等の水酸基を４つ以上有するポリオールなどが挙げられる。これらの化合物は単独で使用してもよく、２種以上混合して使用してもよい。
【００４５】
ウレタン（メタ）アクリレートの、１分子中の（メタ）アクリロイル基の数は特に限定されないが、柔軟性とスプリングバック性とをバランスよく向上させる点から２〜７が好ましく、柔軟性とスプリングバック性とをより良好に向上させる点から、１分子中の（メタ）アクリロイル基の数が２〜４のウレタン（メタ）アクリレートと、１分子中の（メタ）アクリロイル基の数が５〜７のウレタン（メタ）アクリレートとを併用するのが好ましい。
【００４６】
また、柔軟性の点から、ウレタンは脂肪族ウレタンが好ましい。従って、（Ｂ−１）１分子中に１つ以上の脂肪族ウレタン構造と１分子中に２〜４つの（メタ）アクリロイル基とを有するウレタン（メタ）アクリレートと、（Ｂ−２）１分子中に１つ以上の脂肪族ウレタン構造と１分子中に５〜７つの（メタ）アクリロイル基とを有するウレタン（メタ）アクリレートとを併用することが特に好ましい。
【００４７】
１分子中に２〜４つの（メタ）アクリロイル基を有するウレタン（メタ）アクリレートと、１分子中に５〜７つの（メタ）アクリロイル基を有するウレタン（メタ）アクリレートとを併用する場合の配合割合は、特に限定されないが、１分子中に５〜７つの（メタ）アクリロイル基を有するウレタン（メタ）アクリレート１．０質量部に対して、１分子中に２〜４つの（メタ）アクリロイル基を有するウレタン（メタ）アクリレートは、柔軟性とスプリングバック性とも確実に向上させる点から、０．３０〜３．０質量部が好ましく、柔軟性とスプリングバック性ともバランスよく向上させる点から、０．５０〜２．０質量部がより好ましく、柔軟性とスプリングバック性ともよりバランスよくかつ優れている点から、１．５〜２．０質量部が特に好ましい。
【００４８】
上記ウレタン（メタ）アクリレートの配合量は特に限定されないが、カルボキシル基含有感光性樹脂１００質量部に対して、その下限値は、柔軟性とスプリングバック性とも確実に向上させる点から５質量部が好ましく、柔軟性をより向上させる点から２０質量部がより好ましく、２５質量部が特に好ましい。一方、その上限値は、感光性の点から５０質量部が好ましい。
【００４９】
（Ｃ）球状シリカ
球状シリカは、フィラー（充填剤）として機能し、上述したウレタン（メタ）アクリレートとともに配合されることで、柔軟性を有しつつ、基板のスプリングバック性も抑制できる硬化塗膜を得ることに寄与する。また、その形状が、角部を有さない球状であることにより、フレキシブル配線板を折り曲げても、硬化塗膜にクラックが発生することを防止できる。球状シリカの種類は特に限定されず、公知のものを使用できる。球状シリカの種類としては、乾式シリカ（ヒュームドシリカ）、湿式シリカ、ゾル−ゲル法シリカ等を挙げることができる。
【００５０】
球状シリカの平均粒子径は、特に限定されないが、その下限値は、嵩比重に伴う混錬性の点から０．０１μｍが好ましく、分散性の点から０．５μｍが特に好ましい。一方、その上限値は、硬化塗膜の柔軟性の点から５．０μｍが好ましく、より柔軟性を要するハゼ折り性の点から１．０μｍが特に好ましい。
【００５１】
球状シリカの配合量は特に限定されないが、カルボキシル基含有感光性樹脂１００質量部に対して、その下限値は、柔軟性とスプリングバック性とも確実に向上させる点から１５質量部が好ましく、スプリングバック性をより向上させる点から２５質量部がより好ましく、３５質量部が特に好ましい。一方、その上限値は、スプリングバック性の低下を確実に防止する点から５０質量部が好ましく、柔軟性の低下を確実に防止する点から４０質量部が特に好ましい。
【００５２】
（Ｄ）エポキシ化合物
エポキシ化合物は、硬化塗膜の架橋密度を上げて十分な強度の硬化塗膜を得るためのものであり、例えば、エポキシ樹脂を添加する。エポキシ樹脂としては、例えば、ビスフェノールＡ型エポキシ樹脂、ノボラック型エポキシ樹脂（フェノールノボラック型エポキシ樹脂、ｏ−クレゾールノボラック型エポキシ樹脂、ｐ−ｔｅｒｔ−ブチルフェノールノボラック型など）、ビスフェノールＦやビスフェノールＳにエピクロルヒドリンを反応させて得られたビスフェノールＦ型やビスフェノールＳ型エポキシ樹脂、さらにシクロヘキセンオキシド基、トリシクロデカンオキシド基、シクロペンテンオキシド基などを有する脂環式エポキシ樹脂、トリス（２，３−エポキシプロピル）イソシアヌレート、トリグリシジルトリス（２−ヒドロキシエチル）イソシアヌレート等のトリアジン環を有するトリグリシジルイソシアヌレート、ジシクロペンタジエン型エポキシ樹脂、アダマンタン型エポキシ樹脂を挙げることができる。これらの化合物は単独で使用してもよく、２種以上混合して使用してもよい。
【００５３】
エポキシ化合物の配合量は、特に限定されないが、硬化後に十分な強度の塗膜を得る点から、カルボキシル基含有感光性樹脂１００質量部に対して、１０〜５０質量部が好ましく、２０〜４０質量部が特に好ましい。
【００５４】
（Ｅ）光重合開始剤
光重合開始剤は、一般的に使用されるものであれば特に限定されず、例えば、エタノン,１−[９−エチル−６−(２−メチルベンゾイル）−９H−カルバゾール−３−イル]−１−(0−アセチルオキシム）等のオキシム系開始剤、ベンゾイン、ベンゾインメチルエーテル、ベンゾインエチルエーテル、ベンゾインイソプロピルエーテル、ベンゾイン‐ｎ‐ブチルエーテル、ベンゾインイソブチルエーテル、アセトフェノン、ジメチルアミノアセトフェノン、２，２‐ジメトキシ‐２‐フェニルアセトフェノン、２，２‐ジエトキシ‐２‐フェニルアセトフェノン、２‐ヒドロキシ‐２‐メチル‐１‐フェニルプロパン‐１‐オン、１‐ヒドロキシシクロヘキシルフェニルケトン、２‐メチル‐１‐〔４‐（メチルチオ）フェニル〕‐２‐モルフォリノ‐プロパン‐１‐オン、４‐（２‐ヒドロキシエトキシ）フェニル‐２‐（ヒドロキシ‐２‐プロピル）ケトン、ベンゾフェノン、ｐ‐フェニルベンゾフェノン、４，４′‐ジエチルアミノベンゾフェノン、ジクロルベンゾフェノン、２‐メチルアントラキノン、２‐エチルアントラキノン、２‐ターシャリーブチルアントラキノン、２‐アミノアントラキノン、２‐メチルチオキサントン、２‐エチルチオキサントン、２‐クロルチオキサントン、２，４‐ジメチルチオキサントン、２，４‐ジエチルチオキサントン、ベンジルジメチルケタール、アセトフェノンジメチルケタール、Ｐ‐ジメチルアミノ安息香酸エチルエステル等が挙げられる。これらは単独で使用してもよく、２種以上を混合して使用してもよい。
【００５５】
光重合開始剤の含配合量は、特に限定されないが、カルボキシル基含有感光性樹脂１００質量部に対して、５〜２０質量部が好ましく、７〜１５質量部が特に好ましい。
【００５６】
本発明の感光性樹脂組成物には、上記各成分の他に、必要に応じて、種々の成分、例えば、各種添加剤、希釈剤（溶剤）、イオン交換体（イオンキャッチャー）、体質顔料、着色剤、難燃剤、消泡剤などを、適宜含有させることができる。
【００５７】
各種添加剤としては、ジシアンジアミド及びその誘導体、メラミン及びその誘導体等の潜在性硬化剤や、酸化防止剤、カップリング剤などが挙げられる。
【００５８】
希釈剤（溶剤）は、感光性樹脂組成物の粘度や乾燥性を調節するためのものである。希釈剤には、例えば、非反応性希釈剤である有機溶剤が挙げられる。有機溶剤としては、例えば、メチルエチルケトン、シクロヘキサノン等のケトン類、トルエン、キシレン等の芳香族炭化水素類、メタノール、イソプロパノール、シクロヘキサノール等のアルコール類、シクロヘキサン、メチルシクロヘキサン等の脂環式炭化水素類、石油エーテル、石油ナフサ等の石油系溶剤類、セロソルブ、ブチルセロソルブ等のセロソルブ類、カルビトール、ブチルカルビトール等のカルビトール類、酢酸エチル、酢酸ブチル、セロソルブアセテート、ブチルセロソルブアセテート、カルビトールアセテート、ブチルカルビトールアセテート、エチルジグリコールアセテート、ジエチレングリコールモノエチルエーテルアセテート等のエステル類等を挙げることができる。これらは単独で使用してもよく、２種以上を混合して使用してもよい。
【００５９】
イオン交換体（イオンキャッチャー）
イオン交換体（イオンキャッチャー）、特に、無機陽イオン交換体（陽イオンキャッチャー）は、陽イオンを取り込むので、本発明の感光性樹脂組成物中に残っているナトリウムイオン等の陽イオン不純物を捕捉固定するとともに、電圧を印加することで陽イオンとなり移動する金属イオンを捕捉固定する。これにより、感光性樹脂組成物の硬化物中におけるイオンマイグレーション現象の発生を防止できる。イオンマイグレーション現象の発生が防止されることで、例えば、本発明の感光性樹脂組成物をフレキシ配線板に塗工して形成したソルダ−レジスト膜は、優れた絶縁信頼性を発揮することができる。
【００６０】
無機陽イオン交換体には、例えば、アンチモン、ビスマス、ジルコニウム、チタン、スズ、マグネシウム及びアルミニウムからなる群より選ばれる少なくとも１種の元素の酸化物を挙げることができる。
【００６１】
体質顔料は、硬化物の強度と剛性を上げるためのものであり、例えば、硫酸バリウム、水酸化アルミニウム、アルミナ、タルク、マイカ等を挙げることができる。着色剤は、特に限定されず、例えば、白色着色剤である酸化チタンや、白色以外の着色剤として、フタロシアニングリーン及びフタロシアニンブルー等のフタロシアニン系、アントラキノン系、並びにアゾ系等の有機顔料や、カーボンブラック等の無機顔料を挙げることができる。
【００６２】
本発明の感光性樹脂組成物が難燃剤を含有することで、硬化物に難燃性を付与することができる。難燃剤は特に限定されず、公知のものを使用できる。難燃剤としては、例えば、リン元素含有有機化合物を挙げることができる。リン元素含有有機化合物としては、例えば、トリスジエチルホスフィン酸アルミニウム、トリスメチルエチルホスフィン酸アルミニウム等を挙げることができる。また、消泡剤は、特に限定されないが、例えば、シリコーン系ポリマー、炭化水素系、アクリル系等を挙げることができる。
【００６３】
上記した本発明の感光性樹脂組成物の製造方法は、特定の方法に限定されないが、例えば、上記各成分を所定割合で配合後、室温にて三本ロールにより混合分散させて製造することができる。また、必要に応じて、前記混合分散前に、攪拌機にて予備混合してもよい。
【００６４】
次に、上記した本発明の感光性樹脂組成物の使用方法を説明する。ここでは、ソルダーレジスト膜等の絶縁被膜として本発明の感光性樹脂組成物を回路基板に塗工する方法を例にして説明する。上記のようにして得られた本発明の感光性樹脂組成物を、例えば銅箔をエッチングして形成した回路パターンを有するフレキシブル配線板上に、スクリーン印刷法等を用いて所望の厚さに塗布し、希釈剤（溶剤）を配合した場合には、感光性樹脂組成物中の希釈剤（溶剤）を揮散させるために６０〜８０℃程度の温度で１５〜６０分間程度加熱する予備乾燥を行う。その後、塗布した感光性樹脂組成物上に、前記回路パターンのランド以外を透光性にしたパターンを有するネガフィルムを密着させ、その上から紫外線を照射させる。そして、前記ランドに対応する非露光領域を希アルカリ水溶液で除去することにより塗膜が現像される。現像方法には、例えば、スプレー法、シャワー法等が用いられ、希アルカリ水溶液としては、例えば、０．５〜５％の炭酸ナトリウム水溶液を使用することができる。次いで、１３０〜１７０℃の熱風循環式の乾燥機等で２０〜８０分間ポストキュアを行うことにより、フレキシブル配線板上に目的とするソルダーレジスト膜等の絶縁被膜を形成させることができる。
【実施例】
【００６５】
次に、本発明の実施例を説明するが、本発明はその趣旨を超えない限り、これらの例に限定されるものではない。
【００６６】
実施例１〜９、比較例１〜４
下記表１に示す各成分を下記表１に示す配合割合にて配合し、３本ロールを用いて室温にて混合分散させて、実施例１〜９、比較例１〜４にて使用する感光性樹脂組成物を調製した。そして、調製した感光性組成物を以下のように塗工して試験片を作成した。下記表１中の数字は質量部を示す。また、下記表１中の空欄は配合なしを意味する。
【００６７】
【表１】
2015161764.tif 000002
【００６８】
なお、表１中の各成分についての詳細は以下の通りである。
（Ａ）カルボキシル基含有感光性樹脂
・ＦＬＸ−２０８９、ＺAＲ−２０００：いすれも、日本化薬（株）製。
（Ｂ）ウレタン（メタ）アクリレート
・ＫＲＭ−８２９６、ＥＢＥＣＲＹＬ５１２９：いずれも、ダイセル・オルネクス社製。
（Ｃ）球状シリカ
・Sciqas0.05μｍ：堺化学工業製。
（Ｄ）エポキシ化合物
・EPICRON  ８６０：DIC社製。
（Ｅ）光重合開始剤
・chemcure DETX：日本シイベルヘグナー社製。
・IRGACURE９０７：チバ スペシャルティ ケミカルズ社製。
【００６９】
添加剤
・メラミン：日産化学工業（株）製。
・ＤＩＣＹ−７：三菱化学（株）製。
希釈剤
・EDGAC：三洋化成品製。
イオンキャッチャー
・IXE−１００：東亞合成（株）製。
体質顔料
・ハイジライトH−４２STV：昭和電工（株）製。
着色剤
・LIONOL BLUE FG7351：東洋インキ製造（株）製。
・クロモフタルイエロー：チバ スペシャルティケミカルズ社製。
難燃剤
・エクソリットOP  ９３５：クラリアントジャパン社製。
消泡剤
・ＫＳ−６６：信越化学工業（株）製。
【００７０】
（Ｂ）以外の（メタ）アクリレート
・M−６００：東洋ケミカルズ社製。
（Ｃ）以外のフィラー
・RHC−７３０  CLEAR：大日精化工業社製。
【００７１】
試験片作製工程
ポリイミドフィルム（東レ・デュポン（株）製  カプトン１００Ｈ）に回路パターン（銅箔）を形成したフレキシブル配線板を３％希硫酸水溶液により表面処理後、スクリーン印刷法にて、感光性樹脂組成物を塗布後、ＢＯＸ炉にて８０℃で２０分の予備乾燥を行った。予備乾燥後、所定のパターンを有するネガフィルムを塗膜上に密着させ、その上から露光装置（オーク社製ＨＭＷ−６８０ＧＷ）にて、メインピ−ク波長３６５ｎｍの紫外線を２００ｍＪ／ｃｍ２（オ−ク製作所社製の積算光量計を用いて計測）照射した。照射後、３０℃の１質量％炭酸ナトリウム現像液にて現像（２．０ｋｇ／ｃｍ２のスプレ−圧で６０秒間）し、ＢＯＸ炉にて１５０℃で６０分のポストキュアを行うことで、フレキシブル配線板上に硬化塗膜を形成した。硬化塗膜の厚みは、２０〜２３μmであった。
【００７２】
評価
（１）感度
上記試験片作製工程にて予備乾燥工程まで行った配線基板に対し、感度測定用ステップタブレット（コダック社製、２１段）を塗膜上に設置し、ステップタブレットを通して、メインピ−クが波長３６５ｎｍの紫外線を、オ−ク製作所社製の積算光量計を用い、照射光量２００ｍＪ／ｃｍ２照射したものをテストピ−スとした。このテストピースに、１質量％の炭酸ナトリウム水溶液を用い、２．０ｋｇ／ｃｍ２のスプレ−圧で６０秒間現像を行った。現像後に、露光部分の除去されない部分を数字（ステップ数）として算出した。ステップ数が大きいほど感光特性が良好であることを示す。評価は、○：８段以上、△：６〜７段、×：５段以下、の３段階で行った。
【００７３】
（２）スプリングバック性
上記試験片作製工程に基づいて、回路パターン（銅箔）を形成したフレキシブル配線板(１．５ｃｍ×４ｃｍ、片面銅箔厚さ１８μｍ、ポリイミド厚さ２５μｍ）上に硬化塗膜を形成した試験片について、５００ｇ荷重で１回ハゼ折りにより１８０°にて５秒間折り曲げた。その後、荷重を解放し、折り曲げ角度を９０°に戻した。次に、試験片を室温にて３０分間静置した。静置後、９０°に対する角度の差を分度器にて測定した。評価は、◎：角度５°未満、○：角度５°以上１０°未満、△：角度１０°以上１５°未満、×：角度１５°以上、の４段階で行った。
【００７４】
（３）折り曲げ性
上記試験片作製工程にて作製した試験片について、ハゼ折りにより１８０°折り曲げを数回繰り返して行い、その際の硬化塗膜におけるクラック発生状況を目視及び×２００の光学顕微鏡で観察し、クラックが発生し無かった回数を測定した。評価は、○：２回以上、△：１回、×：０回、の３段階で行った。
【００７５】
（４）現像性
上記試験片作製工程の現像後に、銅体上及びポリイミド上の残さの有無を目視で観察した。評価は、○：銅体上、ポリイミド上ともに残さなし、△：銅体上には残さがないが、ポリイミド上にはやや残さが残る、×：銅体上、ポリイミド上ともに残さが残る、の３段階で行った。
【００７６】
（５）タック性
上記試験片作製工程の予備乾燥後に、塗膜上にネガフィルムを密着させて、紫外線を露光した後における感光性樹脂組成物の張り付きを目視で観察した。評価は、○：ネガフィルム引き剥がし後、張り付き及び張り付き跡ともになし、△：ネガフィルム引き剥がし後、塗膜に張り付き跡が残存、×：ネガフィルム引き剥がし後、ネガフィルムに感光性樹脂組成物が付着、の３段階で行った。
【００７７】
評価結果を下記表２に示す。
【００７８】
【表２】
2015161764.tif 000003
【００７９】
表２に示すように、ウレタン（メタ）アクリレートと球状シリカを配合した実施例１〜９では、感度、現像性及びタック性の基本特性を損なうことなく、折り曲げ性（柔軟性）とスプリングバック性を有する硬化塗膜を得ることができた。実施例１、３、４と実施例５、６から、１分子中に６つのアクリロイル基を有するウレタンアクリレートと１分子中に３つのアクリロイル基を有するウレタン（メタ）アクリレートとを併用することによりスプリングバック性がより向上し、実施例７、８から、上記併用により柔軟性も向上した。
【００８０】
また、実施例１と実施例３、４から、１分子中に６つのアクリロイル基を有するウレタンアクリレート１．０質量部に対して、１分子中に３つのアクリロイル基を有するウレタン（メタ）アクリレートが２．０質量部の割合で含まれることにより、１分子中に３つのアクリロイル基を有するウレタン（メタ）アクリレートが０．５〜１．０質量部の割合で含まれるものと比較して、スプリングバック性のより優れた硬化塗膜を得ることができた。実施例３、７から、カルボキシル基含有感光性樹脂１００質量部に対して、ウレタン（メタ）アクリレートを約２８質量部配合すると、約１９質量部配合したものと比較して、スプリングバック性がより向上した。
【００８１】
実施例１、２から、カルボキシル基含有感光性樹脂１００質量部に対して、球状シリカを約４４質量部配合すると、約２２質量部配合したものと比較して、スプリングバック性がより向上した。
【００８２】
一方、比較例１〜４から、フィラーとして球状シリカを配合せずに他のフィラーを配合すると、スプリングバック性が得られなかった。比較例３、４から、１分子中に６つのアクリロイル基を有するウレタンアクリレートと１分子中に３つのアクリロイル基を有するウレタン（メタ）アクリレートとを併用しないと、感度が低下した。また、比較例１〜４では、実施例１〜９と比較してタック性が低下した。
【産業上の利用可能性】
【００８３】
本発明は、感度、現像性及びタック性等の基本特性を損なうことなく、折り曲げ性（柔軟性）とスプリングバック性を有する硬化塗膜を得ることができる感光性樹脂組成物を提供するので、やわらかい構造が要求されるフレキシブル配線板の分野で、特に利用価値が高い。